СПОСОБ ОЧИСТКИ ТЕТРАФТОРЭТИЛЕНА

1. Способ очистки тетрафторэтилена, включающий контактирование тетрафторэтилена, содержащего ингибитор полимеризации, с силикагелем, содержащим соль металла, в количестве от 250 до 100000 мас. ч. на миллион, в расчете на атомы металла, с удалением ингибитора полимеризации посредством адсорбции.
2. Способ очистки тетрафторэтилена по п.1, где соль металла представляет собой соль металла Группы 3-13 Периодической Таблицы.
3. Способ очистки тетрафторэтилена по п.1, где соль металла представляет собой соль металла Группы 8-10 Периодической Таблицы.
4. Способ очистки тетрафторэтилена по п.1, где соль металла представляет собой соль, по меньшей мере, одного металла, выбранного из группы, состоящей из железа, кобальта, никеля, рутения, родия, палладия, осмия, иридия и платины.
5. Способ очистки тетрафторэтилена по п.1, где силикагель получают путем погружения исходного материала на основе силикагеля в водный раствор, в котором растворена соль металла.
6. Способ очистки тетрафторэтилена по п.1, где соль металла представляет собой соль железа.
7. Способ очистки тетрафторэтилена по п.6, где содержание соли железа в силикагеле составляет от 300 до 10000 мас. ч. на миллион, в расчете на атомы железа.
8. Способ очистки тетрафторэтилена по п.6, где силикагель дополнительно содержит хлорид кобальта в количестве от 400 до 50000 мас. ч. на миллион, в расчете на атомы кобальта.
2
9. Способ очистки тетрафторэтилена по п.1, где удельная площадь поверхности силикагеля составляет от 100 до 1000 м/г.
10. Способ очистки тетрафторэтилена по п.1, где средний размер частиц силикагеля составляет от 0,1 до 10 мм.
11. Способ очистки тетрафторэтилена по п.1, где ингибитор полимеризации представляет собой терпен.
12. Способ очистки тетрафторэтилена по п.1, где температура, при которой тетрафторэтилен, содержащий ингибитор полимеризации, и силикагель приводят в контакт друг с другом, составляет от -20 до 20°С.
13. Способ очистки тетрафторэтилена по п.1, где в том случае, когда тетрафторэтилен, содержащий ингибитор полимеризации, и силикагель приводят в контакт друг с другом, линейная скорость тетрафторэтилена составляет от 0,005 до 1 м/с.